(57)【要約】【課題】電子写真方式の画像形成装置におけるトナー像の熱定着時の臭気を低減する。【解決手段】電子写真用転写紙において、用紙からの炭素数５〜２０の直鎖アルキル鎖を持つアルデヒド化合物の放散量を所定量以下にすることにより、電子写真方式の画像形成装置におけるトナー像の熱定着時の臭気を低減することができる。また、電子写真方式の画像記録方法において、連続プリントしながら用紙排出口から吸引したガス中の、炭素数５〜２０の直鎖アルキル鎖を持つアルデヒド化合物の量を所定量以下にすることにより、トナー像の熱定着時の臭気を低減することができる。【選択図】なし【特許請求の範囲】
【請求項１】
電子写真方式の画像形成における記録用紙として用いられる電子写真用転写紙であって、
ヘッドスペース法で測定した、１ｃｍ×１ｃｍの大きさの前記転写紙２枚を１２０℃で３分間保持した際に発生するガスのクロマトグラフにおいて、炭素数５〜２０の直鎖アルキル鎖を持つアルデヒド化合物の発生量がピーク面積率で６５％以下、且つピーク面積で４００００以下であることを特徴とする電子写真用転写紙。
【請求項２】
静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、
前記定着工程において前記記録用紙に加えられる総熱供給量が０．２５以上であり、
連続プリントしながら、用紙排出口から２０分間、吸引速度１ｍＬ／ｓで吸引したガスサンプルを加熱脱着法でガスクロマトグラフ・質量分析計にて測定した時の、炭素数５〜２０の直鎖アルキルを持つアルデヒド化合物の量が、ピーク面積率で４％以下であることを特徴とする画像記録方法。
【請求項３】
静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、
前記定着工程において前記記録用紙に加えられる総熱供給量が０．２５未満であり、
連続プリントしながら、用紙排出口から２０分間、吸引速度１ｍＬ／ｓで吸引したガスサンプルを加熱脱着法でガスクロマトグラフ・質量分析計にて測定した時の、炭素数５〜２０の直鎖アルキルを持つアルデヒド化合物の量が、ピーク面積率で２％以下であることを特徴とする画像記録方法。
【請求項４】
請求項２または３記載に記載の画像記録方法であって、
前記記録用紙として請求項１に記載の電子写真用転写紙を使用することを特徴とする画像記録方法。
【発明の詳細な説明】
【技術分野】
【０００１】
本発明は電子写真用転写紙及び画像記録方法に関するものである。
【背景技術】
【０００２】
レーザープリンタや複写機といった電子写真方式の画像形成装置はいまやほとんどのオフィスに浸透している。オフィスは多くの人々が一日の大半をすごす生活の場であり、そのような場所に設置される性格上、プリンタ、複写機等は騒音、臭気、熱といった人に不快感を与えるものの排出を低減するように努力されてきた。
【０００３】
特に、臭気に関しては、電子写真方式では用紙上に転写されたトナー像を熱定着するため、その際に放散されるトナー、用紙、定着部材などに含まれる低分子成分が臭いの一因となっていた。
【０００４】
この熱定着時の低分子成分放散を低減するためにさまざまな検討がなされてきた。例えば、ケミカルトナー製造時の連鎖移動剤の種類を特定することでトナーからの悪臭成分を低減する方法（例えば特許文献１参照）や、トナーの製造工程や梱包時に消臭剤を添加する方法、トナーの粒子径を規定し、トナー内の未反応モノマ量を低減する方法など、トナーの由来の臭気を低減する方法が多数提案されてきている。また、用紙に消臭剤を含有するマイクロカプセルを保持させて、トナーを熱定着する際に消臭成分を揮発させる方法（例えば特許文献２参照）もある。
【０００５】
【特許文献１】特開２００２−４０７１１号公報
【特許文献２】特開２００２−２６８２６０号公報
【発明の開示】
【発明が解決しようとする課題】
【０００６】
このように、トナーの熱定着時に発生する臭気に関してはかなり改善されてきているものの、環境上の問題等からよりいっそうの低減が求められている。また、用紙由来の臭気成分自体の低減や、原因物質への対策を打つという方法は、これまで提案されていない。
【０００７】
本発明は、電子写真方式の画像形成装置におけるトナー像の熱定着時の臭気を低減することが可能な電子写真用転写紙及び画像記録方法である。
【課題を解決するための手段】
【０００８】
本発明は、電子写真方式の画像形成における記録用紙として用いられる電子写真用転写紙であって、ヘッドスペース法で測定した、１ｃｍ×１ｃｍの大きさの前記転写紙２枚を１２０℃で３分間保持した際に発生するガスのクロマトグラフにおいて、炭素数５〜２０の直鎖アルキル鎖を持つアルデヒド化合物の発生量がピーク面積率で６５％以下、且つピーク面積で４００００以下である。
【０００９】
また、本発明は、静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、前記定着工程において前記記録用紙に加えられる総熱供給量が０．２５以上であり、連続プリントしながら、用紙排出口から２０分間、吸引速度１ｍＬ／ｓで吸引したガスサンプルを加熱脱着法でガスクロマトグラフ・質量分析計にて測定した時の、炭素数５〜２０の直鎖アルキルを持つアルデヒド化合物の量が、ピーク面積率で４％以下である。
【００１０】
また、本発明は、静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、前記定着工程において前記記録用紙に加えられる総熱供給量が０．２５未満であり、連続プリントしながら、用紙排出口から２０分間、吸引速度１ｍＬ／ｓで吸引したガスサンプルを加熱脱着法でガスクロマトグラフ・質量分析計にて測定した時の、炭素数５〜２０の直鎖アルキルを持つアルデヒド化合物の量が、ピーク面積率で２％以下である。
【００１１】
また、前記画像記録方法において、前記記録用紙として前記電子写真用転写紙を使用することが好ましい。
【発明の効果】
【００１２】
本発明では、電子写真用転写紙において、用紙からの炭素数５〜２０の直鎖アルキル鎖を持つアルデヒド化合物の放散量を所定量以下にすることにより、電子写真方式の画像形成装置におけるトナー像の熱定着時の臭気を低減することが可能である。
【００１３】
また本発明では、電子写真方式の画像記録方法において、連続プリントしながら用紙排出口から吸引したガス中の、炭素数５〜２０の直鎖アルキル鎖を持つアルデヒド化合物の量を所定量以下にすることにより、トナー像の熱定着時の臭気を低減することが可能である。
【発明を実施するための最良の形態】
【００１４】
本発明の実施の形態について以下説明する。
【００１５】
本発明者らは、電子写真方式の画像形成装置における熱定着時の臭気発生について鋭意検討した結果、用紙由来の臭気成分に着目し、用紙からのその臭気成分の放散量を低減することにより、トナー像の熱定着時の臭気が低減することを見出した。
【００１６】
＜電子写真用転写紙＞
本発明の実施形態に係る電子写真用転写紙（以下、適宜、単に「用紙」と称する場合がある。）は、ヘッドスペース法で測定した、１ｃｍ×１ｃｍの用紙を２枚、１２０℃で３分加熱した際に放散されるガスのクロマトグラフにおいて、炭素数５〜２０の直鎖アルキル基をもつアルデヒド化合物の発生量がピーク面積率で６５％以下であり、６０％以下であることが好ましい。特に、炭素数５〜１０の直鎖アルキル基をもつアルデヒド化合物の発生量がピーク面積率で６５％以下であることが好ましい。
【００１７】
また、本実施形態に係る電子写真用転写紙においては、熱定着時の臭気をより低減させるという観点から、ヘッドスペース法で測定した、１ｃｍ×１ｃｍの用紙を２枚、１２０℃で３分間加熱した場合に放散されるガスのクロマトグラフにおいて、該アルデヒド化合物のピーク面積は４００００以下であり、３００００以下であることが好ましい。特に、炭素数５〜１０の直鎖アルキル基をもつアルデヒド化合物のピーク面積が４００００以下であることが好ましい。
【００１８】
ここで、「ヘッドスペース法」とは液体、もしくは固体の試料を密閉容器に挿入し、容器ごと加熱して液気平衡化、または気固平衡化させた状態で、試料上部の空間（この部分をヘッドスペースという）に抽出されたガスサンプルを採取して、ガスクロマトグラフで分析する方法である。本実施形態では、２０ｍＬのバイアル中に用紙を１ｃｍ×１ｃｍの大きさに二枚切り出したものを投入し、１２０℃に保持されたトラップサンプラー内で３分間保持した後に窒素ガスを１２０ｋＰａの圧力でバイアルに供給しインジェクションタイム０．１５分で、ガスクロマトグラフ・質量分析計にヘッドスペースガスを導入して測定したものである。熱分解と異なり、実際に電子写真方式で熱定着過程を通過するのに近い条件での放散物を確認することができるため、複写機やプリンタから大気中に放散される化学物質と同じ構造の物質が得られやすい。
【００１９】
複写機やプリンタの排気成分として確認される前記低分子アルデヒド類の絶対量は、トナー由来のベンズアルデヒド、トルエンなどに比べて１割以下であり多くない。ただし、臭いとしての検知閾値も１０分の１程度と小さいため、少量であっても排出削減の効果は大きい。また、これらはアルコールの酸化で生じるなど二次的な発生をする場合も多く、さまざまな材料から発生することが予測される。
【００２０】
このように加熱した時の前記アルデヒド化合物の発生量が少ない電子写真用転写紙は、熱定着時にもアルデヒド放散物が少なくなり、すなわち臭気検知閾値の小さい物質を低減するため、熱定着時の臭気を低減することができる。したがって、用紙に使用される個々の材料について、低分子のアルデヒド成分の含有量を低減することが重要である。
【００２１】
コストが安価である等の点から用紙に多用される材料として澱粉があり、原紙に添加するサイズ剤と繊維との定着剤としてカチオン化澱粉等が、サイズプレス液のバインダとして酸化澱粉等が、また、コート層の接着剤として酸化澱粉等が主に用いられている。これらの澱粉には炭素数５〜２０の直鎖アルキル基をもつ低分子のアルデヒド成分が含まれることが多いので、本実施形態においてトナー像の熱定着時の臭気を低減するために、用紙に使用する澱粉について低分子アルデヒド成分の含有量を低減することが好ましい。
【００２２】
特に、酸化澱粉は天然の澱粉を酸化処理によって低分子化し、粘度調整した工業製品であるが、この酸化処理の工程において、グルコース単位の末端や側鎖が酸化され、アルデヒド基やカルボキシル基が発生することがある。用紙加熱時の放散物として末端にアルデヒド基を持ったグルコース単位が開裂・解離して発生する可能性があるため、用紙中の使用量が比較的多い酸化澱粉を低減したり、酸化澱粉の使用法を規定することで加熱による放散物中の直鎖アルキル基を持つアルデヒド類を低減することができる。その結果、複写機・プリンタからの排気の臭気を低減することが可能となる。
【００２３】
用紙中に使用される酸化澱粉を低減したり、使用方法を規定する手法としては、（１）低分子化による粘度調整を酵素によって行った工業澱粉（酵素変性澱粉）を使用する方法、（２）酸化澱粉を使用する場合に、過マンガン酸カリウムなどで緩和に酸化処理を行い、末端のアルデヒド基を全てカルボキシル基に酸化する方法、（３）酸化澱粉を使用する前に、水洗等により低分子量成分を除去する方法、また、（４）表面サイズに用いる場合に、サイズプレス塗料のｐＨを高く保持することで酸化澱粉のアルデヒド基を塩型に保持する方法等がある。これらのうち少なくともいずれかの方法を用いることにより、好ましくは複数の方法を組み合わせることにより、熱定着時の分解、放散を抑制することができる。
【００２４】
（１）低分子化による粘度調整を酵素によって行った工業澱粉を使用する方法
上記のように、炭素数５〜２０の直鎖アルキル基を持つアルデヒド化合物の発生量を低減した電子写真用転写紙を得るためには、酸化澱粉を使用しないことが一つの好ましい態様である。酸化処理によって澱粉を低分子化する際にアルデヒド基、カルボキシル基が発生する。そのため、酵素処理によって低分子化処理を行えば、天然澱粉が持っているカルボキシル基、アルデヒド基以上には還元性末端の増加は無いため、熱定着時にグルコース単位が開裂したり、分解されたりした場合でも、直鎖を持つアルデヒド化合物はほとんど発生しない。
【００２５】
（２）酸化澱粉を使用する場合に、過マンガン酸カリウムなどで緩和に酸化処理を行う方法
酸化澱粉を使用する際に、過マンガン酸カリウムなどを用いて緩和に酸化処理を行い、アルデヒド基の部分をカルボキシル基に酸化してから使用する方法も一つの好ましい態様である。これによって熱定着時にグルコース単位が開裂したり、分解しても直鎖アルキル基を持つカルボン酸が発生するのみである。カルボン酸はアルデヒドに比べて臭気検知閾値が大きいため、臭気はアルデヒドが発生する場合に比べて感じにくくなる。
【００２６】
（３）酸化澱粉を使用する前に、水洗等により低分子量成分を除去する方法
また、酸化澱粉を使用する前に、水洗等により低分子量成分を除去する方法も一つの好ましい態様である。例えば、酸化澱粉を０．１〜１０質量％の固形分量になるように０〜３０℃の水に添加し、０．５〜３０時間程度撹拌後、グラスフィルタ等によりろ過する方法等が挙げられる。なお、本方法は、酸化澱粉に限らず、カチオン化澱粉等の他の澱粉にも適用することができる。
【００２７】
（４）表面サイズに用いる場合に、サイズプレス塗料のｐＨを高く保持することでアルデヒド基を塩型に保持する方法
酸化澱粉を表面サイズとして使用する場合には、サイズプレス液へのアルカリ添加等の方法により表面サイズ塗料のｐＨを高く維持するのが好ましい。ｐＨを高くしておくことで、塗料中でのアルデヒド基が塩型を維持し、熱定着時に分解されにくくなるためである。このときのｐＨとしては、７〜１２の範囲であることが好ましく、９〜１２の範囲であることがより好ましい。
【００２８】
本実施形態においてトナー像の熱定着時の臭気を低減するために、サイズプレス液のバインダや、コート層を設けた場合にコート層の接着剤として使用する酸化澱粉を低減したり、使用方法を規定することが重要であるが、サイズプレス液のバインダとして酸化澱粉以外の澱粉を使用する場合についても、上記（３）の方法や上記（４）の方法等により低分子アルデヒド成分の含有量を低減することが好ましい。また、原紙に添加するサイズ剤と繊維との定着剤として、あるいはコート層の接着剤として、酸化澱粉以外の澱粉を使用する場合についても、上記（３）の方法等により低分子量成分を除去することが好ましい。また、上記（３）の方法等により、アルデヒド化合物以外にも例えばフラン化合物等の臭気の原因となる低分子量成分を除去することができる。
【００２９】
（原紙）
次に、本実施形態に係る電子写真用転写紙に用いられる原紙について説明する。本実施形態に係る電子写真用転写紙に用いられる原紙は、パルプ繊維と填量とを主成分として含むものが好ましい。特に環境負荷を低減させるという観点から原紙としては、古紙パルプを３０質量％以上含むことが好ましく、７０質量％以上含むことがより好ましい。
【００３０】
原紙を構成するパルプ繊維としては、化学パルプ、具体的には広葉樹晒クラフトパルプ、広葉樹未晒クラフトパルプ、針葉樹晒クラフトパルプ、針葉樹未晒クラフトパルプ、広葉樹晒亜硫酸パルプ、広葉樹未晒亜硫酸パルプ、針葉樹晒亜硫酸パルプ、針葉樹未晒亜硫酸パルプ等の他、木材及び綿、麻、じん皮等の繊維原料を化学的に処理して作成されたパルプ等が好ましく挙げられる。
【００３１】
また、木材やチップを機械的にパルプ化したグランドウッドパルプ、木材やチップに薬液をしみこませた後に機械的にパルプ化したケミメカニカルパルプ、及びチップをやや軟らかくなるまで蒸解した後にリファイナーでパルプ化したサーモメカニカルパルプ、中でも高収率が特徴であるケミサーモメカニカルパルプ等も使用できる。これらはバージンパルプのみで使用してもよいし、必要に応じて古紙パルプを配合してもよい。
【００３２】
特に前記バージンパルプとしては、塩素ガスを使用せずに二酸化塩素を使用する漂白方法（Ｅｌｅｍｅｎｔａｌｌｙ  Ｃｈｌｏｒｉｎｅ  Ｆｒｅｅ：ＥＣＦ）や、塩素化合物を一切使用せずにオゾン／過酸化水素などを主に使用して漂白する方法（Ｔｏｔａｌ  Ｃｈｌｏｒｉｎｅ  Ｆｒｅｅ：ＴＣＦ）等で漂白処理されたものであることが好ましい。
【００３３】
また、前記古紙パルプの原料としては、製本、印刷工場、断裁所等において発生する裁落、損紙、幅落しした上白、特白、中白、白損等の未印刷古紙；印刷やコピーが施された上質紙、上質コート紙などの上質印刷古紙；水性インク、油性インク、鉛筆等で筆記された古紙；印刷された中質紙、中質コート紙等のチラシを含む新聞古紙；中質紙、中質コート紙、更紙等の古紙；等を配合することができる。
【００３４】
本実施形態に用いられる原紙において使用する古紙パルプは、前記古紙原料を、オゾン処理又は過酸化水素漂白処理の少なくとも一方で処理して得られたものであることが好ましい。また、より白色度の高い電子写真用転写紙を得るという観点から、前記漂白処理によって得られた古紙パルプの配合率を５０〜１００質量％の範囲とすることが好ましい。さらに資源の再利用という観点から、前記古紙パルプの配合率を７０〜１００質量％の範囲とすることがより好ましい。
【００３５】
前記オゾン処理漂白処理は上質紙に通常含まれている蛍光染料等を分解する作用があり、前記過酸化水素漂白処理は、脱墨処理時に使用されるアルカリによる黄変を防ぐ作用がある。前記古紙パルプは、オゾン漂白処理又は過酸化水素漂白処理の二つの処理を組み合わせることによって、古紙の脱墨を容易にするだけでなくパルプの白色度もより向上させることができる。また、パルプ中の残留塩素化合物を分解・除去する作用もあるため、塩素漂白されたパルプを使用した古紙の有機ハロゲン化合物含有量低減において多大な効果を得ることができる。
【００３６】
また、本実施形態に用いられる原紙には、パルプ繊維に加えて不透明度、白さ、及び表面性を調整するため填料を添加する。また、電子写真用転写紙中のハロゲン量を低減したい場合にはハロゲンを含まない填料を使用することが好ましい。
【００３７】
前記填料としては、重質炭酸カルシウム、軽質炭酸カルシウム、チョーク、カオリン、焼成クレー、タルク、硫酸カルシウム、硫酸バリウム、二酸化チタン、酸化亜鉛、硫化亜鉛、炭酸亜鉛、珪酸アルミニウム、珪酸カルシウム、珪酸マグネシウム、合成シリカ、水酸化アルミニウム、アルミナ、セリサイト、ホワイトカーボン、サポナイト、ドロマイト、カルシウムモンモリロナイト、ソジウムモンモリロナイト、ベントナイト等の無機顔料、及び、アクリル系プラスチックピグメント、ポリエチレン、キトサン粒子、セルロース粒子、ポリアミノ酸粒子、尿素樹脂などの有機顔料を挙げることができる。
【００３８】
また、原紙に古紙パルプを配合する場合には、古紙パルプ原料に含まれる灰分をあらかじめ推定して、その添加量を調整する必要がある。
【００３９】
本実施形態における原紙には内添サイズ剤を配合してもよい。ここでも用紙中のハロゲン量を低減するためにハロゲンを含まない内添サイズ剤や定着剤を使用することが望ましい。具体的には、ロジン系サイズ剤、合成サイズ剤、石油樹脂系サイズ剤、中性サイズ剤などを使用することができ、さらに硫酸バンド、カチオン化澱粉など、サイズ剤と繊維との定着剤を組み合わせて使用してもよい。このとき上記の通り、カチオン化澱粉は使用前にグラスフィルタ等を用いて水洗して、アルデヒド基やカルボキシル基が多く含まれると思われる低分子量成分を除去するのが好ましい。また、用紙保存性を向上させる観点から中性サイズ剤を使用することが好ましい。
【００４０】
（サイズプレス液）
本実施形態の電子写真用転写紙は、上述の原紙の表面に下記に示すサイズプレス液を塗布してなることが好ましい。
【００４１】
サイズプレス液に用いるバインダは、コーンスターチ、馬鈴薯澱粉、タピオカ澱粉などの未加工澱粉を始めとして、加工澱粉として酵素変性澱粉、燐酸エステル化澱粉、カチオン化澱粉、アセチル化澱粉などを使用することができる。ただし、これらの未加工澱粉、加工澱粉を使用する場合には上記の通り、グラスフィルタ等を用いて水洗し、アルデヒド基やカルボキシル基を多く含む低分子量成分を除去して使用するのが好ましい。また、酸化澱粉を使用する場合は上記の通り、過マンガン酸カリウムなどで緩和な酸化処理を行い、含有するアルデヒド基部分をカルボキシル基に酸化し、さらに水洗してから使用するのが好ましい。また、その他にもポリエチレンオキサイド、ポリアクリルアミド、ポリアクリル酸ソーダ、アルギン酸ソーダ、ヒドロキシメチルセルロース、カルボキシメチルセルロース、メチルセルロース、ポリビニルアルコール、グアーガム、カゼイン、カードランなどの水溶性高分子及びそれらの誘導体などを単独あるいは混合して使用することができるがこれに限定されるものではない。ただし、製造コストの観点からは、より安価である澱粉を使用する場合が多い。
【００４２】
また、本実施形態においては表面サイズ塗料のｐＨを７〜１２の範囲にするのが好ましい。さらには９〜１２の範囲にするのがより好ましい。表面サイズ塗料のｐＨを高くすることで、澱粉等の水溶性高分子がアルデヒド基やカルボキシル基を含有している場合に官能基を塩型に維持することが可能となり、熱定着時の開裂・分解反応が起こりにくくなる。
【００４３】
本実施形態の電子写真用転写紙のサイズ度は、使用するバインダの量、種類のみによっても必要な値に調整することができる。しかし、それだけではサイズ度の調整が十分でない場合には、さらに表面サイズ剤を使用してもよい。このような表面サイズ剤としてはロジン系サイズ剤、合成サイズ剤、石油樹脂系サイズ剤、中性サイズ剤などを使用することができる。これら表面サイズ剤の具体例としては、スチレン系樹脂、スチレンアクリル系樹脂、スチレンマレイン酸アクリル系樹脂、アクリル系樹脂などが挙げられるが、これらに限定されるものではない。ただし、そのなかでもアルデヒド基を末端に持たないものを使用することが好ましい。
【００４４】
本実施形態の電子写真用転写紙は表面に塗布されるサイズプレス液中に導電剤を配合することで、表面電気抵抗率が調整されることが好ましい。但し、電子写真用転写紙中のハロゲン量を低減するためにハロゲンを含まない導電剤を使用することが好ましい。
【００４５】
このような導電剤としては硫酸ナトリウム、炭酸ナトリウム、炭酸リチウム、メタ珪酸ナトリウム、トリポリ燐酸ナトリウム、メタ燐酸ナトリウムなどの無機電解質；スルホン酸塩、硫酸エステル塩、カルボン酸塩、リン酸塩などのアニオン性界面活性剤；カチオン性界面活性剤；ポリエチレングリコール、グリセリン、ソルビット等の非イオン性界面活性剤及び両性界面活性剤；高分子電解質などの導電剤を使用することができる。
【００４６】
また、サイズプレス液は、サイズプレス処理のほか、シムサイズ、ゲートロール、ロールコータ、バーコータ、エアナイフコータ、ロッドブレードコータ、ブレードコータ等の通常使用されている塗工手段によって原紙の表面に塗布することができる。サイズプレス液を塗布された原紙は乾燥工程を経て、本実施形態に係る電子写真用転写紙を得ることができる。
【００４７】
また、サイズプレス液によって用紙表面に処理される固形分量が０．１ｇ／ｍ２より少ないと用紙の表面被覆が不十分となり、紙粉が発生する原因となる場合がある。従って表面に塗布される水溶性高分子などの固形分の総量は０．１ｇ／ｍ２以上であることが好ましい。また、サイズプレスを施して乾燥し、完成した電子写真用転写紙では、サイズプレス液によって用紙表面に処理される固形分量が５．０ｇ／ｍ２を越えるといわゆる普通紙としての風合いを損なう場合がある。従って、その場合は表面塗布される水溶性高分子などの固形分の総量は０．１〜５．０ｇ／ｍ２の範囲であることが好ましい。
【００４８】
（コート層）
また、本実施形態の電子写真用転写紙はサイズプレスを施した上から顔料を含むコート層を付与することもできる。その場合、コート層に用いられる顔料としては、通常の一般コート紙に用いられる顔料、例えば重質炭酸カルシウム、軽質炭酸カルシウム、二酸化チタン、水酸化アルミニウム、サチンホワイト、タルク、硫酸カルシウム、硫酸バリウム、酸化亜鉛、酸化マグネシウム、炭酸マグネシウム、非晶質シリカ、コロイダルシリカ、ホワイトカーボン、カオリン、焼成カオリン、デラミネーテッドクレー、アルミノ珪酸塩、セリサイト、ベントナイト、スメクタイトなどの無機顔料や、ポリスチレン樹脂微粒子、尿素ホルムアルデヒド樹脂微粒子、微小中空粒子およびその他の有機系顔料などが挙げられ、これらを単独あるいは複数組合せで使用することができる。
【００４９】
コート層に用いられる接着剤としては、合成接着剤や天然系の接着剤が使用できる。合成接着剤としてはスチレンブタジエン系、スチレンアクリル系、エチレン・酢酸ビニル系、ブタジエンメチルメタクリルート系、酢酸ビニル・ブチルアクリレート系などの各種共重合体などが挙げられる。これらの合成接着剤の中で目的に応じて１種類以上を使用することができる。これらの接着剤は顔料１００質量％当たり５〜５０質量％、より好ましくは１０〜３０質量％程度の範囲で使用されることが好ましい。
【００５０】
また、天然系接着剤として、澱粉類、カゼイン、大豆蛋白などを使用することができる。これらも顔料１００質量％当たり０．１〜５０質量％、より好ましくは２〜３０質量％程度の範囲で使用される。
【００５１】
ここで、接着剤として澱粉を使用する際には表面サイズの場合と同様に、上記の通りグラスフィルタ等を用いて水洗し、アルデヒド基やカルボキシル基を多く含む低分子量成分を除去して使用するのが好ましい。また、酸化澱粉を使用する場合は、上記の通り過マンガン酸カリウムなどで緩和な酸化処理を行い、含有するアルデヒド基部分をカルボキシル基に酸化し、さらに水洗してから使用するのが好ましい。また、必要に応じて分散剤、増粘剤、保水剤、消泡剤、耐水化剤など通常のコート紙用顔料に配合される各種助剤が適宜使用される。
【００５２】
上述したような成分を含むように調整されたコート層組成物は一般のコート紙製造に使用されるコーティング装置、例えばブレードコータ、エアナイフコータ、ロールコータ、リバースロールコータ、バーコータ、カーテンコータ、ダイスロットコータなどを用いてオンマシンあるいはオフマシンによって基材上に一層あるいは多層に分けて塗布量が乾燥質量で片面に２〜１５ｇ／ｍ２程度となるようにコート層を設ける。
【００５３】
＜電子写真方式の画像記録方法＞
本実施形態における電子写真方式の画像記録方法は、静電潜像担持体表面を均一に帯電する帯電工程と、該静電潜像担持体表面を露光し静電潜像を形成する露光工程と、静電潜像担持体表面に形成された静電潜像を静電画像現像剤を用いて現像し、トナー画像を形成する現像工程と、トナー画像を記録用紙上に転写する転写工程と、記録用紙上に転写されたトナー画像を定着する定着工程とを含み、前記記録用紙が既述の本実施形態に係る電子写真用転写紙であって、連続印刷する際に、用紙排出口から２０分間、吸引速度１ｍＬ／ｓで吸引したガスサンプルにおける、炭素数５〜２０の直鎖アルキルを持つアルデヒド化合物の量が、総熱供給量０．２５以上の場合にピーク面積率４％以下、総熱供給量０．２５未満の場合にピーク面積率２％以下である。本実施形態に係る電子写真方式の画像記録方法を用いれば、熱定着時に複写機・プリンタから排出される臭気を大幅に低減できる。
【００５４】
また、本実施形態の画像記録方法においては、連続プリントしながら、用紙排出口から２０分間、吸引速度１ｍＬ／ｓで吸引したガスサンプルにおける、炭素数５〜２０の直鎖アルキルを持つアルデヒド化合物の量が、用紙への総熱供給量が０．２５以上である場合にピーク面積率で４％以下であり、２％以下であることが好ましい。
【００５５】
また、本実施形態の画像記録方法においては、連続プリントしながら、用紙排出口から２０分間、吸引速度１ｍＬ／ｓで吸引したガスサンプルにおける、炭素数５〜２０の直鎖アルキルを持つアルデヒド化合物の量が、用紙への総熱供給量が０．２５未満である場合にピーク面積率で２％以下であり、検知限界以下、具体的には０％以下であることが好ましい。
【００５６】
ここで総熱供給量とは、電子写真記録方式での熱定着部で用紙に加えられる熱供給量を計算したものであり、次式で表される。
総熱供給量＝（走行時定着ロール平均温度（℃）−室温（℃））×定着部材間に挟まれる時間（秒）×用紙１枚当たりの面積（ｍ２）×プリント速度（枚／秒）
【００５７】
定着部の温度が高い場合は、放散物も増加することが安易に予測される。また、一定時間での放散物を吸引・測定しているため、プリント速度が速くなる場合も用紙由来の放散物は増加すると思われる。
【００５８】
また、走行時定着ロール平均温度とは、加熱ロールの用紙と接触する部分の表面に熱電対を取り付け、通紙しながらモニターした表面温度の平均値である。定着部材間に挟まれる時間とは、定着部材間の接触部の幅と通紙速度との積から算出する。プリント速度は、１分間に排出される枚数を確認し、１秒当たりの枚数に計算したものを用いる。
【００５９】
「加熱脱着法」とは排出ガス中有機物の測定法として多用されている方法である。まず最初に空気中の揮発物質を、カーボン吸着剤が充填されたチューブであるＴｅｎａｘ管に、ポンプを使用して濃縮捕集する。その後二段階デソープションシステムにてキャリアガスを供給しながら加熱し、チューブ内に吸着した揮発物質をコールドトラップに移動させる。その後トラップを加熱して揮発物質をキャリアガスとともにガスクロマトグラフ・質量分析計に導入して測定する。本実施形態では、複写機・プリンタの排紙口において、幅方向の中央に、出口から下流方向へ向かって２ｃｍ、用紙が排出される面から直上に向かって１ｃｍの位置にテナックス管の端部が位置するように設置し、画像密度５％の原稿を連続プリントさせながら２０分間ポンプで吸引して放散物を吸着した。ソーターなど後処理装置が設置されている場合は、それを外し、熱定着部から最短で機外に用紙が排出される部分を排紙口として測定を実施する。その後、加熱脱着を行ってガスクロマトグラフ・質量分析計に試料を導入して測定したものである。測定に使用する用紙はガスを採取する環境と同じ環境条件下に２４時間以上放置したものとする。
【００６０】
本実施形態の電子写真方式の画像記録方法に用いられる画像形成装置は、前記帯電工程、露光工程、現像工程、転写工程及び定着工程を有する電子写真方式を利用するものであれば特に限定されない。例えば、シアン、マゼンタ、イエロー、及びブラックの４色のトナーを用いる場合には１つの感光体に各色のトナーを含む現像剤を順次付与してトナー像を形成する４サイクルの現像方式によるカラー画像形成装置や、各色ごとに対応した感光体ユニットを４つ備えたカラー画像形成装置等が利用できる。
【００６１】
画像形成に際して用いられるトナーも公知のものであれば特に限定されないが、例えば、高精度な画像が得られる点で、球状で、粒度分布の小さいトナーを用いたり、省エネルギに対応するために低温定着が可能な融点の低い結着樹脂を用いたりすることができる。
【実施例】
【００６２】
以下、実施例および比較例を挙げ、本発明をより具体的に詳細に説明するが、本発明は、以下の実施例に限定されるものではない。
【００６３】
＜実施例１＞
広葉樹クラフトパルプをＥＣＦ多段漂白法にて漂白処理してろ水度４５０ｍＬになるように叩解調整したパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調整した。この紙料を用いて抄紙を行い、坪量が７０ｇ／ｍ２の原紙を作成した。なお、カチオン化澱粉の水洗は、カチオン化澱粉を固形分５質量％となるように２０℃の水に添加し、３０分撹拌後、１００メッシュのグラスフィルタによりろ過することによって行った。
【００６４】
続いて、表面サイズ剤として水９３質量部と、自家製酵素変性澱粉を５質量部と、導電剤として硫酸ナトリウムを２質量部とを含む塗工液を調整して、得られた原紙の表面に処理を行った。これにより原紙の表面に処理された固形分量が１．５ｇ／ｍ２であり、坪量が７２ｇ／ｍ２の電子写真用転写紙を得た。
【００６５】
このようにして得られた電子写真用転写紙を１ｃｍ×１ｃｍの大きさに２枚切り出し、２０ｍＬ容量のバイアルに密封し、１２０℃に設定されたＴｕｒｂｏＭａｔｒｉｘ４０（ＰｅｒｋｉｎＥｌｍｅｒ社製）内で３分間加熱し、インジェクションタイム０．１５分にて、ガスクロマトグラフ・質量分析計ＧＣ２０１０（島津製作所製）に投入して測定を行った。使用した非極性カラムはＲＴＸ−１（Ｒｅｓｔｅｋ製、φ０．２５ｍｍ×１５ｍ）、温度条件は、最初に４０℃で３分間保持した後に、１０℃／分で２５０℃まで昇温、その後２５０℃で６分間保持し、計３０分間で完了とした。その結果、ヘキサナールが検出され、ピーク面積率は６０％、ピーク面積は２００００であった。ピーク閾値は０とした以外は、測定装置の自動波形処理によってＳｌｏｐｅ調整、Ｄｒｉｆｔ調整およびベースライン作成を行い、ピーク面積は時間軸での積分で求めた。
【００６６】
次にこの電子写真用転写紙を、モノクロ複写機ＤＣ２８５（富士ゼロックス（株）製）を用いて画像密度５％の画像を連続印刷し、排紙部からの放散ガスを採取した。この複写機の総熱供給量は、０．１７であった。複写機は５０ｍ３のチャンバー内に設置し、常時５００ｍ３／ｈの換気を行いながら、温度２５℃、相対湿度４５％ＲＨの環境下で、排紙部において、幅方向の中央に、出口から下流方向へ向かって２ｃｍ、用紙が排出される面から直上に向かって１ｃｍの位置にＴｅｎａｘ管の端部が位置するように設置し、１ｍＬ／ｓで２０分間吸引してガスを採取した。ここで、使用する用紙はガスを採取する環境と同じ環境条件下に２４時間放置したものとした。
【００６７】
このようにして採取したガスを、Ｔｅｎａｘ−ＴＡ（ＰｅｒｋｉｎＥｌｍｅｒ製）を用いて加熱脱着し、ガスクロマトグラフ・質量分析計ＧＣ２０１０（島津製作所製）にて測定を行った。温度条件、使用カラムは、用紙の加熱放散物を測定した条件と同一とした。その結果、ヘキサナールが検出され、ピーク面積率は１．５％であった。
【００６８】
さらにこの用紙を画像密度５％の画像で連続印刷しながら、１５人の評価者に排紙口からのにおいを嗅いでもらい、臭気を感じた人数を確認した。
【００６９】
＜実施例２＞
針葉樹クラフトパルプをＴＣＦ多段漂白法にて漂白処理してろ水度４８０ｍＬになるように叩解調整したパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調整した。この紙料を用いて抄紙を行い、坪量が７０ｇ／ｍ２の原紙を作成した。なお、カチオン化澱粉の水洗は、実施例１と同様の方法で行った。
【００７０】
続いて、表面サイズ剤として水９３質量部と、酸化澱粉（エースＡ：王子コーンスターチ製）を５質量部と、導電剤として硫酸ナトリウムを２質量部とを含む塗工液を調整して、得られた原紙の表面に処理を行った。酸化澱粉は糊化して塗工液に加える前に過マンガン酸カリウムによる酸化処理を行い、さらにグラスフィルタを用いて水洗した。酸化澱粉の水洗は、得られた酸化澱粉を固形分３質量％となるように１５℃の水に添加し、６０分撹拌後、１００メッシュのグラスフィルタによりろ過することによって行った。これにより原紙の表面に処理された固形分量が両面で２ｇ／ｍ２であり、坪量が７２ｇ／ｍ２の電子写真用転写紙を得た。
【００７１】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、ヘキサナール、ドデカナールが検出され、ピーク面積率は６３％、ピーク面積は３５０００であった。また、走行時放散ガスからも、ヘキサナール、ドデカナールが検出され、ピーク面積率は１．９％であった。また、実施例１と同様にして臭気を感じた人数を確認した。
【００７２】
＜実施例３＞
針葉樹サルファイトパルプを塩素ガスを使用した多段漂白にて漂白処理してろ水度２００ｍＬになるように叩解調整したパルプを１００質量部、軽質炭酸カルシウム填料を２０質量部、アルケニル無水コハク酸内添サイズ剤（ＡＳＡ）を０．２質量部、カチオン化ＰＡＭを０．１質量部配合して紙料を調整した。この紙料を用いて抄紙を行い坪量が７０ｇ／ｍ２の原紙を作成した。
【００７３】
続いて実施例１と同様の水９３質量部と、自家製酵素変性澱粉５質量部と、導電剤として硫酸ナトリウム２質量部とを含む表面サイズ塗料を得られた原紙の表面に処理した。これにより原紙の表面に処理された固形分量が２．０ｇ／ｍ２であり、坪量が７２ｇ／ｍ２の電子写真用転写紙を得た。
【００７４】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、ヘキサナールが検出され、ピーク面積率は６０％、ピーク面積は２００００であった。また、走行時放散ガスからも、ヘキサナール、ドデカナールが検出され、ピーク面積率は１．６％であった。また、実施例１と同様にして臭気を感じた人数を確認した。
【００７５】
＜実施例４＞
針葉樹クラフトパルプをＴＣＦ多段漂白法にて漂白処理してろ水度４８０ｍＬになるように叩解調整したパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調整した。この紙料を用いて抄紙を行い、坪量が７０ｇ／ｍ２の原紙を作成した。なお、カチオン化澱粉の水洗は、実施例１と同様の方法で行った。
【００７６】
続いて、表面サイズ剤として水９３質量部と、酸化澱粉（エースＡ：王子コーンスターチ製）を５質量部と、導電剤として硫酸ナトリウムを２質量部とを含む塗工液を調整して、得られた原紙の表面に処理を行った。酸化澱粉は、固形分１質量％となるように１８℃の水に添加し、６０分撹拌後、１００メッシュのグラスフィルタによりろ過したものを使用した。これにより原紙の表面に処理された固形分量が両面で２ｇ／ｍ２であり、坪量が７２ｇ／ｍ２の電子写真用転写紙を得た。
【００７７】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、ノナナールが検出され、ピーク面積率は６４％、ピーク面積は３７０００であった。また、走行時放散ガスからも、ノナナールが検出され、ピーク面積率は１．９％であった。また、実施例１と同様にして臭気を感じた人数を確認した。
【００７８】
＜実施例５＞
針葉樹クラフトパルプをＴＣＦ多段漂白法にて漂白処理してろ水度４８０ｍＬになるように叩解調整したパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調整した。この紙料を用いて抄紙を行い、坪量が７０ｇ／ｍ２の原紙を作成した。なお、カチオン化澱粉の水洗は、実施例１と同様の方法で行った。
【００７９】
続いて、表面サイズ剤として水９３質量部と、酸化澱粉（エースＡ：王子コーンスターチ製）を５質量部と、導電剤として硫酸ナトリウムを２質量部とを含む塗工液を調整し、アンモニアを添加して塗工液のｐＨを９．０に保持した。この塗工液を用いて得られた原紙の表面に処理を行った。これにより原紙の表面に処理された固形分量が両面で１．５ｇ／ｍ２であり、坪量が７１．５ｇ／ｍ２の電子写真用転写紙を得た。
【００８０】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、ノナナールが検出され、ピーク面積率は６４％、ピーク面積は３９０００であった。また、走行時放散ガスからも、ノナナールが検出され、ピーク面積率は１．９％であった。また、実施例１と同様にして臭気を感じた人数を確認した。
【００８１】
＜実施例６＞
針葉樹クラフトパルプをＴＣＦ多段漂白法にて漂白処理してろ水度４８０ｍＬになるように叩解調整したパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調整した。この紙料を用いて抄紙を行い、坪量が７０ｇ／ｍ２の原紙を作成した。なお、カチオン化澱粉の水洗は、実施例１と同様の方法で行った。
【００８２】
続いて、表面サイズ剤として水９３質量部と、酸化澱粉（エースＡ：王子コーンスターチ製）を５質量部と、導電剤として硫酸ナトリウムを２質量部とを含む塗工液を調整して、得られた原紙の表面に処理を行った。酸化澱粉は、固形分１質量％となるように１５℃の水に添加し、６０分撹拌後、１００メッシュのグラスフィルタによりろ過したものを使用した。表面処理後、更に顔料としてカオリンクレー（Ｍｉｌａｇｌｏｓｓ  ＯＰ：エンゲルハード社製）１００質量部に対して、接着剤として未変性のコーンスターチを酵素を用いて粘度調整した自家製酵素変性澱粉（固形分濃度：１０ｗｔ％）を４０質量部、ＳＢＲラテックス（Ｎｉｐｏｌ  ＬＸ４０７ＡＳ：日本ゼオン製）１４質量部を含むコート液を調整して、コート層を形成した。コーンスターチは、固形分１質量％となるように１５℃の水に添加し、６０分撹拌後、１００メッシュのグラスフィルタによりろ過したものを使用した。これを固形分濃度１０ｗｔ％となるように１５℃の水に再度添加し、１００℃に加熱して糊化した後４０℃まで冷却した。さらにαアミラーゼを添加して１０秒間よく撹拌し、速やかに１００℃以上に２０分以上加熱して酵素を失活させて、酵素変性澱粉を得た。αアミラーゼの量は得たい粘度によって量を調整する。これにより原紙の表面に処理された固形分量が両面で１０ｇ／ｍ２であり、坪量が８０ｇ／ｍ２の電子写真用転写紙を得た。
【００８３】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、ヘキサナールが検出され、ピーク面積率は６０％、ピーク面積は２２０００であった。また、走行時放散ガスからも、ヘキサナールが検出され、ピーク面積率は１．５％であった。また、実施例１と同様にして臭気を感じた人数を確認した。
【００８４】
＜比較例１＞
実施例１と同様にして原紙を作成し、続いて、表面サイズ剤として水９３質量部と、酸化澱粉（エースＡ：王子コーンスターチ製）を５質量部と、導電剤として硫酸ナトリウムを２質量部とを含む塗工液を調整して得られた原紙の表面に処理を行った。酸化澱粉に水洗、酸化などの前処理は加えなかった。また、塗工液のｐＨは５であった。これにより原紙の表面に処理された固形分量が両面で２ｇ／ｍ２であり、坪量が７２ｇ／ｍ２の電子写真用転写紙を得た。
【００８５】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、ヘキサナール、ノナナールが検出され、ピーク面積率は８０％、ピーク面積は５００００であった。また、走行時放散ガスからも、ヘキサナール、ノナナールが検出され、ピーク面積率は３．８％であった。また、実施例１と同様にして臭気を感じた人数を確認した。
【００８６】
＜比較例２＞
実施例２と同様にして原紙を作成し、続いて、表面サイズ剤として水９０質量部と、乾式酸化澱粉（王子コーンスターチ製）を８質量部と、導電剤として硫酸ナトリウムを２質量部とを含む塗工液を調整して得られた原紙の表面に処理を行った。乾式酸化澱粉に、水洗・酸化などの前処理は加えなかった。また、塗工液のｐＨは７であった。これにより原紙の表面に処理された固形分量が両面で３．０ｇ／ｍ２であり、坪量が７３ｇ／ｍ２の電子写真用転写紙を得た。
【００８７】
実施例１と同様にして、用紙加熱時の放散物と複写機での走行時放散ガスをガスクロマトグラフ・質量分析計ＧＣ２０１０にて測定を行った。その結果、用紙加熱時の放散物からはヘキサナール、ノナナールが検出され、ピーク面積率は７５％、ピーク面積は６００００であった。また、走行時放散ガスからもヘキサナール、ノナナールが検出され、ピーク面積率は３．７％であった。また、実施例１と同様にして臭気を感じた人数を確認した。
【００８８】
＜比較例３＞
実施例６と同様にして原紙を作成し、続いて、表面サイズ剤として水９３質量部と、酸化澱粉（エースＡ：王子コーンスターチ製）を５質量部と、導電剤として硫酸ナトリウムを２質量部とを含む塗工液を調整して得られた原紙の表面に処理を行った。乾式酸化澱粉に、水洗・酸化などの前処理は加えなかった。また、塗工液のｐＨは７であった。表面処理後、更に顔料としてカオリンクレー（Ｍｉｌａｇｌｏｓｓ  ＯＰ：エンゲルハード社製）１００質量部に対して、接着剤として澱粉（乾式酸化澱粉：王子コーンスターチ製）を４質量部、ＳＢＲラテックス（Ｎｉｐｏｌ  ＬＸ４０７ＡＳ：日本ゼオン製）１０質量部を含むコート液を調整して、コート層を形成した。澱粉に、水洗・酸化などの前処理は加えなかった。これにより原紙の表面に処理された固形分量が両面で１０ｇ／ｍ２であり、坪量が８０ｇ／ｍ２の電子写真用転写紙を得た。
【００８９】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、ヘキサナールが検出され、ピーク面積率は８０％、ピーク面積は６００００であった。また、走行時放散ガスからも、ヘキサナールが検出され、ピーク面積率は４．０％であった。また、実施例１と同様にして臭気を感じた人数を確認した。
【００９０】
＜比較例４＞
市販用紙Ｃ２（富士ゼロックスオフィスサプライ製）を用いて実施例１と同様にして、用紙加熱時の放散物と複写機での走行時放散ガスをガスクロマトグラフ・質量分析計ＧＣ２０１０にて測定を行った。その結果、用紙加熱時の放散物からはヘキサナール、ノナナールが検出され、ピーク面積率は８０％、ピーク面積は５００００であった。また、走行時放散ガスからもヘキサナール、ノナナールが検出され、ピーク面積率は４．２％であった。また、実施例１と同様にして臭気を感じた人数を確認した。
【００９１】
＜実施例７〜１２、比較例５〜８＞
また、モノクロ複写機ＤＣ１１００（富士ゼロックス（株）製）を用いて同様の測定を実施し、実施例７〜１２、比較例５〜８とした。この複写機の総熱供給量は、０．４１であった。
【００９２】
以上の結果を表１に示す。臭気を感じた人数は１５人中２名以内であることを合格とした。
【００９３】
【表１】
2007199139.tif 000002
【００９４】
このように、実施例１〜１２の電子写真用転写紙は比較例１〜８に比べて、用紙加熱時のアルデヒド放散物が少なく、電子写真方式の画像形成装置にて印刷した際にも用紙由来のアルデヒド放散物が少ないことがわかる。この結果、本発明の電子写真用転写紙及び画像記録方法は臭気低減に優れることがわかる。